СПОСОБ СШИВАНИЯ БИТУМНО-ПОЛИМЕРНЫХ КОМПОЗИЦИЙ, ОБЛАДАЮЩИЙ УМЕНЬШЕННЫМ ВЫДЕЛЕНИЕМ СЕРОВОДОРОДА

1. Способ получения сшитых битумно-полимерных композиций с уменьшенным выделением сероводорода, где при температурах от 100°С до 230°С и при перемешивании в течение по меньшей мере десяти минут по меньшей мере один битум или смесь битумов приводят в контакт с по меньшей мере одним полимером и по меньшей мере одним сшивающим агентом, при этом указанный сшивающий агент представлен общей формулой HS-R-SH, где R представляет собой насыщенную или ненасыщенную, линейную или разветвленную, циклическую и/или ароматическую углеводородную группу, содержащую от 2 до 40 атомов углерода, необязательно содержащую один или несколько гетероатомов и не содержащую функциональную карбонильную группу С=O и/или функциональную карбоксильную группу O-С=O.
2. Способ по п.1, где указанные гетероатомы представляют собой атомы кислорода.
3. Способ по п.2, где число атомов кислорода варьирует от 0 до 5, предпочтительно от 1 до 4, предпочтительно от 2 до 3.
4. Способ по одному из пп.1-3, где группа R представляет собой насыщенную или ненасыщенную, линейную или разветвленную, циклическую и/или ароматическую углеводородную группу, содержащую от 4 до 20 атомов углерода, предпочтительно от 6 до 18 атомов углерода, предпочтительно от 8 до 12 атомов углерода.
5. Способ по одному из пп.1-3, где группа R представляет собой линейную, насыщенную, исключительно углеводородную группу, содержащую от 2 до 40 атомов углерода, предпочтительно от 4 до 20 атомов углерода, предпочтительно от 6 до 18 атомов углерода, предпочтительно от 8 до 12 атомов углерода.
6. Способ по п.1, где группа R представляет собой линейную, насыщенную углеводородную группу, содержащую один или несколько гетероатомов.
2
m
2
n
7. Способ по п.6, где группа R отвечает общей формуле: (СН)-O-(СН)-, где m и n представляют собой целые числа, варьирующие от 1 до 20, предпочтительно от 2 до 10.
2
р
2
q
2
r
8. Способ по п.6, где группа R отвечает общей формуле: (СН)-O-(CH)-O-(CH), где р, q и r представляют собой целые числа, варьирующие от 1 до 10, предпочтительно от 2 до 6.
9. Способ по п.1, где группа R представляет собой ненасыщенную группу, содержащую по меньшей мере одно ароматическое кольцо, предпочтительно по меньшей мере два ароматических кольца.
10. Способ по п.1, где количество сшивающего агента общей формулы HS-R-SH составляет от 0,05 до 5 мас.%.
11. Способ по п.1, где полимер представляет собой сополимер на основе звеньев сопряженного диена и ароматических моновинильных углеводородных звеньев.
12. Способ по п.11, где звено сопряженного диена выбрано из звеньев, содержащих 4-8 атомов углерода в мономере, например, бутадиена, 2-метил-1,3-бутадиена (изопрена), 2,3-диметил-1,3-бутадиена, 1,3-пентадиена и 1,2-гексадиена, хлоропрена, карбоксилированного бутадиена, карбоксилированного изопрена, в частности бутадиена и изопрена, и их смесей.
13. Способ по п.11, где ароматическое моновинильное углеводородное звено выбрано из стирола, о-метилстирола, п-метилстирола, п-трет-бутилстирола, 2,3-диметилстирола, α-метилстирола, винилнафталина, винилтолуола, винилксилола и их аналогов или смесей, в частности стирола.
14. Способ по п.1, где количество полимера составляет от 0,5 до 20 мас.%, предпочтительно от 1 до 10 мас.%, предпочтительно от 2 до 5 мас.%.
15. Способ по п.1, отличающийся тем, что битум выбран из остатков атмосферной перегонки, остатков вакуумной перегонки, остатков висбрекинга, продутых остатков, деасфальтированных остатков, их смесей и комбинаций.
16. Способ по п.1, где битум также содержит по меньшей мере один разжижитель.
17. Применение сшивающего агента общей формулы HS-R-SH, как определено в пп.1-16, для уменьшения выделения сероводорода во время получения сшитых битумно-полимерных композиций.
18. Применение по п.17, где сшитые битумно-полимерные композиции предназначены для изготовления битумного связующего вещества в безводной форме или в форме эмульсии.
19. Применение по п.17 или 18, где сшитые битумно-полимерные композиции в смеси с агрегатами предназначены для изготовления поверхностного слоя, горячей смеси, холодной смеси, отлитой без нагревания смеси, гравийной эмульсии, которая может быть использована в качестве слоя основы, связующего слоя и/или верхнего слоя.
20. Применение по п.17, где сшитые битумно-полимерные композиции предназначены для изготовления герметизирующей мембраны, мембраны или грунтовочного слоя.
21. Битумно-полимерная композиция, содержащая по меньшей мере один битум, по меньшей мере один полимер и по меньшей мере один сшивающий агент общей формулы HS-R-SH, где R представляет собой насыщенную или ненасыщенную, линейную или разветвленную углеводородную группу, содержащую от 2 до 40 атомов углерода, необязательно содержащую один или несколько гетероатомов, предпочтительно один или несколько атомов кислорода, при этом указанная группа R исключает присутствие функциональной карбонильной группы С=O и/или функциональной карбоксильной группы O-С=O.
22. Битумно-полимерная композиция по п.21, где число атомов кислорода варьирует от 0 до 5, предпочтительно от 1 до 4, предпочтительно от 2 до 3.
23. Битумно-полимерная композиция по п.21 или 22, где группа R является такой, как определено в пп.5-10.
24. Битумно-полимерная композиция по п.21, где количество сшивающего агента общей формулы HS-R-SH составляет от 0,05 до 5 мас.%.
25. Битумно-полимерная композиция по п.21, где полимер представляет собой сополимер на основе звеньев сопряженного диена и ароматических моновинильных углеводородных звеньев.
26. Битумно-полимерная композиция по п.25, где звено сопряженного диена выбрано из звеньев, содержащих 4-8 атомов углерода в мономере, например, бутадиена, 2-метил-1,3-бутадиена (изопрена), 2,3-диметил-1,3-бутадиена, 1,3-пентадиена и 1,2-гексадиена, хлоропрена, карбоксилированного бутадиена, карбоксилированного изопрена, в частности бутадиена и изопрена, и их смесей.
27. Битумно-полимерная композиция по п.25, где ароматическое моновинильное углеводородное звено выбрано из стирола, о-метилстирола, п-метилстирола, п-трет-бутилстирола, 2,3-диметилстирола, α-метилстирола, винилнафталина, винилтолуола, винилксилола и их аналогов или смесей, в частности стирола.
28. Битумно-полимерная композиция по п.21, где количество полимера составляет от 0,5 до 20 мас.%, предпочтительно от 1 до 10 мас.%, предпочтительно от 2 до 5 мас.%.
29. Композиция по п.21, отличающаяся тем, что битум выбран из остатков атмосферной перегонки, остатков вакуумной перегонки, остатков висбрекинга, продутых остатков, деасфальтированных остатков, их смесей и комбинаций.
30. Битумно-полимерная композиция по п.21, где битум также содержит по меньшей мере один разжижитель.